Brevet FR3077305A1 (20190802)

REVENDICATIONS1. Matériau solide, poreux, en fibres, dont les pores sont de taille moyenne de 30 pm à 200 gni et occupant un volume représentant environ 20% à 90% du volume total dudit matériau, et dont les fibres sont issues de broyat d'au moins une matière cellulosique d'origine végétale, contenant : - de 40% à 75% d'un réseau des susdites fibres, par rapport au poids total du matériau, - de 0% à 10% d'eau par rapport au poids total du matériau, - de 1% à 20% d'agent moussant imprégné dans les fibres par rapport au poids total du matériau, - de 5% à 25% d'agent adhésif par rapport au poids total du matériau, et ayant les propriétés suivantes : - le grammage dudit matériau est compris de 700 g/m2 à 1000 g/m2, - il est pliable de façon substantiellement irréversible, - il ne provoque pas de dégagement de gaz cyanure, ni de gaz styrénique en cas de découpe au laser, - il s'assemble aisément par collage de préférence avec une colle écologique du type colle amidon, ledit matériau pouvant être éventuellement recyclé en un matériau ayant les caractéristiques ci-dessus.\n<CLM>\1\tMatériau solide, poreux, en fibres selon la revendication 1 dont les pores sont de taille moyenne de 30 ;lm à 200 p,m et occupant un volume représentant environ 20% à 90% du volume total dudit matériau, et dont les fibres sont issues de broyat d'au moins une matière cellulosique d'origine végétale, contenant : - de 40% à 75% d'un réseau des susdites fibres, par rapport au poids total du matériau, - de 0% à 10% d'eau par rapport au poids total du matériau, - de 1% à 20% d'agent moussant imprégné dans les fibres par rapport au poids total du matériau, 45 - de 5% à 25% d'agent adhésif par rapport au poids total du matériau, et ayant les propriétés suivantes : - le grammage dudit matériau est compris de 700 g/m2 à 1000 g/m2, - une absorption d'une quantité, substantiellement réversible d'eau, pouvant aller 5 jusqu'à 20% en poids total du matériau, - le comportement du matériau dans un test de compression présente une déformation de 10% à 25%, pour une contrainte de 0,50 MPa, par rapport au matériau sans contrainte, - ne présentant pas de régime de déformation plastique irréversible dans un test 10 de compression avec une déformation allant de 0 à 7 mm, - il est pliable de façon substantiellement irréversible, - il ne provoque pas de dégagement de gaz cyanure, ni de gaz styrénique en cas de découpe au laser, - il s'assemble aisément par collage de préférence avec une colle écologique du 15 type colle amidon, ledit matériau pouvant être éventuellement recyclé en un matériau ayant les caractéristiques ci-dessus.\n<CLM>\1\tMatériau solide, poreux, en fibres, selon la revendication 1 ou 2, dans lequel 20 le réseau des susdites fibres est multidirectionnel et/ou les susdites fibres sont solidaires entre elles et/ou les susdits pores communiquent entre eux.\n<CLM>\1\tMatériau solide, poreux, en fibres, selon l'une quelconque des revendications 1 à 3, 25 susceptible d'être mis dans une forme prédéterminée stable, notamment sous forme de plaque ; et/ou qui peut être peint ou encré.\n<CLM>\1\tMatériau solide, poreux, en fibres, selon l'une quelconque des revendications 1 à 4, dont lesdites fibres végétales proviennent de papier imprimante ; papier journal ; 30 papier glacé ; carton ; papier chargé en talc, fibres de verre ou/et céramique ou/et 46 minérale ; papier intissé ; feutre ou papier buvard en première vie mais de préférence en seconde vie.\n<CLM>\1\tMatériau solide, poreux, en fibres, selon l'une quelconque des revendications 1 à 5, 5 dans lequel - l'agent adhésif est choisi parmi les colles, notamment à base d'amidon, et - l'agent moussant est choisi parmi les copolymères PVA./PVAc, les détergents à base du mélange suivant : de raisins, de racines de réglisse, de thé noir et de citron ; 10 et pouvant contenir un agent de lutte contre le développement des microorganismes à l'intérieur du susdit matériau, notamment un anti-fongique ou un anti-bactérien.\n<CLM>\1\tMatériau solide, poreux, en fibres, selon l'une quelconque des revendications 1 à 6, dont le broyat est constitué de particules de fibres végétales, dont 80% en poids ont 15 une largeur inférieure à 1 mm, notamment 100%, lesdites particules ayant une taille de 10 ptm à 0,99 mm.\n<CLM>\1\tMatériau solide, poreux, en fibres, selon l'une quelconque des revendications 1 à 7, ledit matériau étant obtenu à partir d'un broyat du matériau selon l'une quelconque 20 des revendications 1 à\n<CLM>\1\t9. Matériau solide, poreux, en fibres, selon l'une quelconque des revendications 1 à 8, comprenant une surface supérieure et une surface inférieure dont l'une au moins est recouverte par une pellicule, notamment choisie parmi les papiers en feuille utilisées 25 en broyat de fibres et de préférence issues de papier imprimante ; papier journal ; papier glacé ; carton ; papier chargé en talc, fibres de verre ou/et céramique ou/et minérale ; papier intissé ; feutre ou papier buvard en première vie mais de préférence en seconde vie. 47\n<CLM>\1\tMatériau solide, poreux, en fibres, selon l'une quelconque des revendications 1 à 9, dont l'une au moins des susdites surfaces peut être assemblée par collage à une pellicule, notamment choisie parmi les papiers en feuille utilisées en broyat de fibres et de préférence issues de papier imprimante ; papier journal ; papier glacé ; carton ; 5 papier chargé en talc, fibres de verre ou/et céramique ou/et minérale ; papier intissé ; feutre ou papier buvard en première vie mais de préférence en seconde vie.\n<CLM>\1\tStructure alvéolaire dont les alvéoles sont remplies en partie ou en totalité du matériau solide, poreux, en fibres selon l'une des revendications 1 à 8, conférant une rigidité à 10 la susdite structure alvéolaire.\n<CLM>\1\tMatériau poreux, en fibres, dont les pores sont de taille moyenne de 30 gm à 200 pm et occupant un volume représentant environ 20% à 90% du volume total dudit matériau, et dont les fibres sont issues de broyat d'au moins une matière cellulosique 15 d'origine végétale, contenant : - de 3% à 25% d'un réseau des susdites fibres, par rapport au poids total du matériau, - de 50% à 95% d'eau par rapport au poids total du matériau, - de 1% à 10% d'agent moussant imprégné dans les fibres par rapport au poids 20 total du matériau, - de 1% à 15% d'agent adhésif par rapport au poids total du matériau, et pouvant être utilisé en tant que tel ou comme matériau intermédiaire pour la préparation du matériau solide, poreux, en fibres selon les revendications de 1 à\n<CLM>\1\t25\n<CLM>\1\tProcédé de préparation du matériau solide, poreux en fibres selon l'une des revendications 1 à 10, comprenant : - une étape de mélange d'un broyat de fibres végétales, d'agent moussant, d'agent adhésif et d'eau, pour obtenir une pâte substantiellement homogène, - suivie d'une étape de foisonnement pendant un temps suffisant pour obtenir 30 une pâte substantiellement homogène et aérée (contenant de 20% à 60 % de volume d'air par rapport au volume total de la pâte), et 48 - suivie d'une étape de séchage de la susdite pâte substantiellement homogène et aérée, pour obtenir le susdit matériau solide, poreux, en fibres.\n<CLM>\1\tProcédé selon la revendication 13, dans lequel : 5 - on mélange un broyat de fibres végétales avec de l'eau, dans un rapport en poids d'environ 1, pour obtenir un broyat humide homogène, - on additionne au susdit broyat humide homogène un agent moussant, dans un rapport en poids de : broyat humide homogène / agent moussant d'environ 1/5 pour obtenir une pré-pâte, 10 - on ajoute de l'eau à la susdite pré-pâte dans rapport en poids : eau / pré-pâte de 3/2 pour obtenir une pré-pâte diluée, - on additionne à la pré-pâte diluée, un agent adhésif en solution aqueuse (rapport adhésif/eau de la solution d'environ\n<CLM>\1\tdans un rapport pré-pâte diluée / agent adhésif de 1/9, pour obtenir une pâte substantiellement 15 homogène, - suivie d'une étape de foisonnement pendant un temps suffisant pour obtenir une pâte substantiellement homogène et aérée (contenant de 20% à 60% de volume d'air par rapport au volume total de la pâte), et - suivie d'une étape de séchage de la susdite pâte substantiellement homogène et 20 aérée, pour obtenir le susdit matériau solide, poreux, en fibres.\n<CLM>\1\tMatériau solide, poreux, en fibres tel qu'obtenu par la mise en oeuvre du procédé selon la revendication 13 ou 14.